"マイクロ波で、発熱する石により、従来の技術では不可能とされていた焼芋を直火で焼いた状態に近づけた焼き具合にする発明。発熱する石状の素材は、ペタライト質、ユークリプタイト質、炭化ケイ素質、アルミナ質、フェライト質、酸化チタン質のものがよい。マイクロ波で発熱する中皿を上部蓋と下部皿でカバーし、電子レンジに付属する皿を急激な加熱から守る発明。陶器質の発熱する中皿の加熱を上下の陶器質、ガラス質、シリコン質のものでカバーし、電子レンジへの熱伝導を最小限に抑える技術である。中皿の素材は、ペタライト質、ユークリプタイト質、炭化ケイ素質、アルミナ質、フェライト質、酸化チタン質のものがよい。本発明は、このような問題に対処するためになされたもので、電子レンジで加熱する陶器は、両面が、加熱、蓄熱しても、上部、並びに、下部のカバーの役目をする陶器その他は、その熱を内部に蓄熱する効果を持ち、外部に、熱を放出しにくくしている。加熱の時、放出される熱は、最小限に抑えられ、電子レンジの加熱による故障を防いでくれる。発熱石を置くことにより、この石が、500wで、4分以上加熱すると約400°C以上の温度に上昇する。これは、発熱する石状の陶器もしくは、自然石に、発熱体として、酸化鉄、黒浜、炭化ケイ素、フェライト、ユークリプタイト、アルミナ質が、上部に、塗ってあるためである。そして、発熱する石状の陶器の場合、内部に、発熱体として、酸化鉄、黒浜、炭化ケイ素、フェライト、ユークリプタイト、アルミナ質、酸化チタン質のものが、練りこんで、混入させることもできる。この場合、発熱量は、急激に増し、例えば、焼芋から染み出た水分をも、蒸発させるのである。中皿には、素焼きの状態で、加熱素材を塗り込み、その上から、釉薬を施釉してあるため、本焼成後約1200°C、表面的には、綺麗な仕上がりであり、素地と密着しているので、熱膨張も、素地と共に、膨張し、安定をしている。また、上部の蓋と下部の皿も、陶器質の素材では、熱伝導率が悪く、内部に余分な熱を蓄熱し、外部にあまり放熱しない。尚、蓋には、穴が、開いていない。これは、水蒸気が、上部に移動する性質を考慮し、蓋の内側から水蒸気を逃がさないためである。中皿には、内周部に隙間を設けている。この隙間は、焼き芋より同じか低い位置にあるため、染み出てたれた水分のみを外部に放出するためである。マイクロ波は、水分に反応するため、蓋内部の水分は、加熱により染み出た後、電子レンジが作動している間は、水蒸気として、芋を程良くほぐす役目をしている。また、焦げ目のつく位置は、焼芋の底部のため、水蒸気が、あたらず、皮をパリッとしてくれる。発熱する石は、粘土の際に、発熱素材上述を混入させ、成型後、石状のもの上部に厚く塗り、そのままか、施釉後、本焼成約1200°Cする。図3による発熱する石状のもの単身で使用する場合、下部の皿の上にのせ、蓋で、密閉して使用する。発熱する中皿にのせて使用する場合は、下部の皿と上部の蓋を使用する。設置するものと、接着しているものがある。図1、図2この時、焼芋から染み出た中皿の上に溜まった水分を、発熱石の熱が、蒸発させてくれる。この発明により、陶磁器製の発熱調理器が、放熱により電子レンジの故障を引き起こしていたが、そのようなことが、ほとんどなくなる。下部の皿や上部の蓋には、中皿から放出された高温の熱も、内部で蓄熱され、電子レンジを傷めることは無い。電子レンジの故障の原因をなくすことができる。発熱する石状の発明により、電子レンジで、焼芋を焼く際に、加熱により引き起こされていた染み出た水分のベトベトした感触がなくなり、発熱する石状の物と芋の接する部分のパリッとした歯ごたえを得られるようになった。この画期的なアイデアにより、調理器の市場に新たな要素が、組み込まれたのである。また、広い分野で、料理方法の可能性を、見出すことができる。本発明は、マイクロ波で、発熱する石状のもの図1,2-Cを使用し、従来不可能とされていた電子レンジでの焼芋図1,2-Bなどをつくる技術に関するものと陶器質の発熱する中皿図1,2-Dの加熱を上下の陶器質図1,2-AとBでカバーし、電子レンジへの熱伝導を最小限に抑える技術である。発熱する石状のものと中皿は、ペタライト質、ユークリプタイト質、炭化ケイ素質、アルミナ質、フェライト質、酸化チタン質のものがよい。本発明を使用した場合、中皿Dの上に、電子レンジで発熱する石Cと焼芋Bを置く。下部皿Eは、本焼成にて接着してある。図1による図2の場合は、下部皿Eの上に中皿Dをすえる。図2では、そして、上蓋Aで、蓋をする。500wの電子レンジにて、約6分間強で回す。図1,2-Dの底面が加熱した場合、電子レンジの付属の皿が、割れるのを避けるため、図1,2-Fの底面は、内部での蓄熱により、あまり加熱しない。つまり、下部皿Eの底面Fは、中皿Dからの放射熱を受けても、内部で蓄熱するので、電子レンジの付属の皿や本体に故障となる高温の熱伝導を防いでくれる。図3-Gは、発熱体を塗った場合の例である。発熱体を塗った後、用途により、釉薬を施有し、本焼成約1200°Cする。発熱体の種類は、酸化鉄、黒浜、炭化ケイ素、フェライト、ユークリプタイト、アルミナ質が、使用されている。"